REVENDICATIONS 1. Nouvelle composition adsorbante, caractérisée par le fait quelle contient (a) une amine primaire, secondaire ou tertiaire monofonctionnelle ou polyfonctionnelle, polymère ou monomère ou un autre nucléophile azoté ayant un groupe azoté fonctionnel sans empêchement stérique, de bonnes propriétés nucléophiliques, une grande densité des groupes nucléophiles azotés et dépourvu de groupes qui interfèrent avec ltadsorptlon ou la rétention de produits adsorbés gazeux ; (b) un substrat en particules contenant de l'alumine pour le composant (1), dont les particules sont sensiblement comprises entre 0,84 et 4,76 mm, dont la surface spécifique est au moins égale à environ 50 m2/g et qui ne contient pas moins d'environ 5 % an poids d'alumine activéeporausa est (c) le composant (a) adhère au substrat (b) dans une propor bSon d'environ 0,1 à 25 % en poids de (a) sur la base du poids total de (a) .et (b). 2. Nouvelle composition adsorbante suivant la revendication 1, caractérisée par le fait que le substrat (b) contenant de l'alumina est de l'alumina sensiblement pure dont une. propor- tion sensible est sous la forme gamma, de la terre de diatomées ou un mélange silice-alumine. 3. Nouvelle composition adsorbante suivant la revendi- cation 1, caractérisée par le fait que le composant (a) est le 14-diaza-bicyclo-02,2,2 ] octane, le 2-méthyl-1 ,4-diazabi-cyclo- [2,2,2]-octane, la N,N-bis-(3-aminopropyl)pipérazine, la N,N-diméthylaminopropylamine, l'hexaméthylène-tétramine, la polyéthylèna- imine, la phénylhydrazine, la 2-cyanopyridina, le 1,5-diazabicyclo[4,3,0]-non-5-ène, le 1,5-diaza-bicyclo[5,4,0]undéc-5-ène, ou le méthacrylate de poly-N,N-diméthylaminoéthyla. 4. Procédé d'adsorption d'une impureté gazeuse d'un courant gazeux, caractérisé par la fait qutil il consiste à faire passer la courant. gazeux contenant ladite impureté à travers un lit de particules comprenant (a) une amine primaire, secondaire ou tertiaire, monofonctionnelle ou polyfonctionnelle, polymère ou monomère ou un autre nucléophile azoté ayant des groupes azotés sans enpechement stériua, de bonnes propriétés'nucléophiliques, une--grande den sité des groupes nucléophiles azotés et dépourvu. de groupes qui interfèrent avec l'adsorption ou la rétention de la pureté gazeuse, en liaison par adhérence avec (b)un subtrat poreux en particules renfermant de l'alumine, avec un minimum d'environ 5 % en poids d'alumina activée 5. Procédé suivant la revendication 4, caractérisé par le fait que le diamètre des particules est compris entre environ 0,84 et 4,76 mm, les particules ayant une surface spécifique 2 dtau moins 50 m par gramme. 6. Procédé suivant la revendication 4,. caractérisé par le fait que le substrat contenant de l'alumine consiste en de l'alumine activée, principalement sous la forme gamma. 7. Procédé suivant la revendication 4, caractérisé par le fait que le composant (a) est présent eiproportion d'environ 2 à 10 ffi en poids par rapport au poids des particules. 8. Procédé suivant la revendication 4, caractérisé par le fait que le courant gazeux consiste en air et l'impureté gazeuse est un halogène ou un composé halogéné radioactif 9. Procédé de production d'une composition adsorbante comprenant une amine qui adhère à un substrat à base d'alumine, caractérisé par le fait qu'il consiste à faire. entrer le substrat en contact avec une amine. 10. Procédé suivant la revendication 4, caractérisé par le fait que le courant gazeux consiste en air où1 impureté gazeuse consiste en iode radioactif, l'iodure méthylique radioactif ou leurs mélanges.